(57)【特許請求の範囲】
【請求項１】
ガラス粉末からなる無機成分と、前記無機成分のバインダーとしての樹脂と前記樹脂を溶解している溶媒とを少なくとも含む有機成分とで構成された絶縁膜形成用塗料において、
前記溶媒が、沸点が１００〜１４０℃の範囲内である有機溶剤からなるＡ群から選ばれた少なくとも１種と、沸点が１４０〜２００℃の範囲内である有機溶剤からなるＢ群から選ばれた少なくとも１種との合わせて２種を８０重量％以上含み、前記Ａ群から選ばれた有機溶剤の重量％と前記Ｂ群から選ばれた有機溶剤の重量％との比（Ａ／Ｂ）が１／５〜２５／５であることを特徴とする絶縁膜形成用塗料。
【請求項２】
前記樹脂がエチルセルロースであって、且つ前記無機成分に対するそのエチルセルロースの割合が１〜１５重量％であり、
前記Ａ群の有機溶剤が、ｎ−ブタノール、イソブタノール、炭酸ジエチル、酢酸−ｎ−ブチル、メチルイソブチルケトン、メチルセロソルブ、エチルセロソルブ、トルエン、キシレンから選ばれた少なくとも１種であり、
前記Ｂ群の有機溶剤が、酢酸−ｎ−アミル、酢酸イソアミル、シュウ酸ジエチル、乳酸メチル、乳酸エチル、ジアセトンアルコール、シクロヘキサノン、ブチルセロソルブ、セロソルブアセテート、ブチルセロソルブアセテートから選ばれた少なくとも１種である
ことを特徴とする請求項１に記載の絶縁膜形成用塗料。
【請求項３】
ガラス粉末からなる無機成分と、前記無機成分のバインダーとしての樹脂と前記樹脂を溶解している溶媒とを少なくとも含む有機成分とで構成された絶縁膜形成用塗料において、
前記無機成分に対する前記樹脂の割合が、１〜１５重量％であり、
前記樹脂がニトロセルロースであって、
前記溶媒が、沸点が１００〜１４０℃の範囲内である有機溶剤からなるＣ群から選ばれた少なくとも１種と、沸点が１４０〜２００℃の範囲内である有機溶剤からなるＤ群から選ばれた少なくとも１種との合わせて２種を８０重量％以上含み、前記Ｃ群から選ばれた有機溶剤の重量％と前記Ｄ群から選ばれた有機溶剤の重量％との比（Ｃ／Ｄ）が１／５〜２５／５である
ことを特徴とする絶縁膜形成用塗料。
【請求項４】
前記Ｃ群の溶媒が、炭酸ジエチル、酢酸−ｎ−ブチル、メチルイソブチルケトン、メチルセロソルブ、エチルセロソルブから選ばれた少なくとも１種であり、前記Ｄ群の溶媒が、酢酸−ｎ−アミル、酢酸イソアミル、シュウ酸ジエチル、乳酸メチル、乳酸エチル、ジイソブチルケトン、ジアセトンアルコール、シクロヘキサノン、ブチルセロソルブ、セロソルブアセテート、ブチルセロソルブアセテートから選ばれた少なくとも１種であることを特徴とする請求項３に記載の絶縁膜形成用塗料。
【請求項５】
ガラス粉末からなる無機成分と、前記無機成分のバインダーとしての樹脂と前記樹脂を溶解している溶媒とを少なくとも含む有機成分とで構成された絶縁膜形成用塗料において、
前記無機成分に対する前記樹脂の割合が、１〜１５重量％であり、
前記樹脂がポリビニルブチラールであって、
前記溶媒が、沸点が１００〜１４０℃の範囲内である有機溶剤からなるＥ群から選ばれた少なくとも１種と、沸点が１４０〜２００℃の範囲内である有機溶剤からなるＦ群から選ばれた少なくとも１種との合わせて２種を８０重量％以上含み、前記Ｅ群から選ばれた有機溶剤の重量％と前記Ｆ群から選ばれた有機溶剤の重量％との比（Ｅ／Ｆ）が１／５〜２５／５である
ことを特徴とする絶縁膜形成用塗料。
【請求項６】
前記Ｅ群の有機溶剤が、ｎ−ブタノール、炭酸ジエチル、酢酸−ｎ−ブチル、メチルイソブチルケトン、メチルセロソルブ、エチルセロソルブ、トルエン、キシレンから選ばれた少なくとも１種であり、前記Ｆ群の有機溶剤が、シクロヘキサノン、ブチルセロソルブから選ばれた少なくとも１種であることを特徴とする請求項５に記載の絶縁膜形成用塗料。
【請求項７】
請求項１〜６のいずれかに記載の絶縁膜形成用塗料を塗布して乾燥し、焼成を行うことで、前面ガラス基板上の誘電体層を形成することを特徴とするプラズマ・ディスプレイ・パネルの製造方法。
【発明の詳細な説明】
【０００１】
【発明の属する分野】
本発明は、プラズマ・ディスプレイ・パネル、プラズマ・アドレス・液晶ディスプレイまたは電子放出素子を用いた画像形成装置に形成される絶縁膜に用いられる絶縁膜形成用塗料、及びそれを用いて前面ガラス基板上の誘電体層を形成したプラズマ・ディスプレイ・パネルに関するものである。
【０００２】
【従来の技術】
従来の重くて大きいブラウン管に変わる画像形成装置として、薄くて軽い平面型のディスプレイ、いわゆるフラット・パネル・ディスプレイ（ＦＰＤ）の需要が高まっている。ＦＰＤとして代表的なものに液晶ディスプレイ（ＬＣＤ）が挙げられるが、画像が暗い、視野角が狭い、大面積化が困難などの課題が残っている。そこで、近年ではプラズマ・ディスプレイ・パネル（ＰＤＰ）、電子放出素子を用いた画像形成装置などが注目を浴びており、ＬＣＤ以上の高精細化、大型化が可能であることから、その需要はますます高まっている。
【０００３】
図１はＰＤＰの構造図（断面図）を示している。
【０００４】
以下、図１を用いてＰＤＰの表示原理を説明する。
【０００５】
表面ガラス基板１に設けられた２つの表示電極４の間でプラズマを放電させることで発生させた紫外線が、背面ガラス基板２に塗布した蛍光体３を励起し、可視光を発生させる。発生した可視光は保護膜７、誘電体層６、前面ガラス基板１を透過して映像となって表示される。このとき、背面ガラス基板２に設けられたアドレス電極５に信号を印加し、どの放電セルを表示させるかを指定することで、映像を所要の画像とすることができる。
【０００６】
プラズマを発生及び維持させるためには各電極間の絶縁を確保する必要があり、誘電体層６はその絶縁効果を付与するために設けられている。誘電体層６は、Ｓｉなどの元素を含んだガラス粉末を、樹脂などと共に有機溶剤中に分散させて得られた塗料を塗布して乾燥し、続いて焼成することで得られる。乾燥段階では溶媒である有機溶剤が気化し、焼成段階では樹脂が気化すると共にガラス粉末が溶解して互いに結合する。そして、焼成後に冷却してガラス膜となることで誘電体層６は形成される。
【０００７】
上記誘電体層６には通常ガラスの絶縁膜が用いられるが、例えば、特開２０００−１６８３５号公報では、前面ガラス基板および背面ガラス基板表面に形成するパッシベーション膜（保護膜）としての薄膜の絶縁膜と、両ガラス基板上の電極を被覆する形の厚膜の絶縁膜とを形成するための塗料として、平均粒子径が０．３〜１．５μｍ、最大粒子径が１０μｍ以下であるガラス粉末７０〜９５重量％と有機成分５〜３０重量％を含む絶縁ペーストの使用が提案されている。
【０００８】
一方、電子放出素子としては、大別して熱陰極電子放出素子と冷陰極電子放出素子の２種類が知られており、近年では、待機電力が不必要であり、高電流密度が可能な冷陰極電子放出素子による画像形成装置が注目されている。冷陰極電子放出素子としては、電解放出型（ＦＥ型）、金属／絶縁層／金属（ＭＩＭ型）などがあり、冷陰極電子放出素子を用いた画像形成装置は、電子放出素子から放出される電子ビームを蛍光体に照射して蛍光を発生させることで画像を表示させる。
【０００９】
このような冷陰極電子放出素子を用いた画像形成装置においても、プラズマ・ディスプレイ・パネルと同様にガラス化合物による絶縁膜が使用されている。例えば、背面ガラス基板には、複数の電子放出素子とそれらの素子を接続するためのマトリックス状の配線が設けられている。これらの配線はＸ方向及びＹ方向に設置され、電子放出素子の電極の部分で交差するが、この交差部において両者を絶縁するために帯状の絶縁膜を必要としている。このような層間絶縁膜は、例えば酸化鉛を主成分とするガラス化合物を用いて、膜厚１０〜１００μｍ、好ましくは２０〜５０μｍで形成される。
【００１０】
例えば、特開平９−２８３０６０号公報では、絶縁膜の下に下配線を形成した後、それに直交する形で帯状の絶縁膜を設置し、その絶縁膜の上に上配線を形成している。
【００１１】
従って、電子放出素子を用いた画像形成装置においても、上記プラズマ・ディプレイ・パネルと同様に絶縁膜を必要とし、その絶縁膜は電気的絶縁性の発揮やパッシベーション膜としての遮蔽効果の発現などの機能を有する必要がある。これらは通常、真空蒸着法、スパッタ法あるいは印刷法などによって形成される。
【００１２】
しかし、真空蒸着法やスパッタ法のような真空を必要とする工法は、高価な製造設備が必要であることが問題であり、特に上記のような大面積化を目指すＦＰＤの場合ではますます製造コストの負担が大きくなる。
【００１３】
一方、印刷法は安価な方法として多用されている。これは、絶縁膜を構成するガラス成分と有機成分とからなる絶縁層形成用塗料を、主にスクリーン印刷法やダイコート法によって塗布して乾燥し、その後焼成して絶縁膜を形成する方法である。
【００１４】
【発明が解決しようとする課題】
しかし、絶縁層形成用塗料の特性が最適化されていないと、ボイドやピンホールなどの欠陥が発生し、１回の塗布で所望の絶縁効果を有する膜を得ることは困難である。そのため、複数回の塗布・乾燥工程をへて積層させる手法が主にとられているが、奥野製薬（株）などから市販されている印刷用絶縁膜形成用塗料を構成する溶媒には、ブチルカルビトールアセテートとα―テルピネオールが１対１で混合された混合溶剤が多く用いられている。この２つの溶剤は沸点がそれぞれ２４６．８℃及び２２１℃というように２００℃以上の超高沸点溶剤である。よって、塗料の乾燥には長時間が必要であり、今後拡大する需要に対処しきれない。
【００１５】
しかし、より低沸点の溶媒を用いると、乾燥速度が速くなるために塗料表面のレベリングが十分行われないうちに塗膜が固化してしまったり、空気を取り込んで塗膜が白化してしまったりするなどの現象が起きてしまう。
【００１６】
塗料のレベリングが十分でない場合、乾燥後の塗膜表面に乾燥ムラが生じ、焼成後の塗膜にも乾燥ムラによる凹凸が残る。その結果、表示映像の一部が凹凸によって歪んでしまい、良好な表示品位の映像が得られない。また、ボイドやピンホールなどの欠陥も発生しやすく、所望の絶縁効果を得ることが出来ない。
【００１７】
また、バインダー樹脂の無機成分に対する量が最適化されていないと、絶縁膜形成用塗料中の無機成分が凝集したり、焼成後の絶縁膜にボイドやピンホールが発生したりしてしまい、これもまた所望の絶縁効果を得ることが出来ない。
【００１８】
また、従来の絶縁膜形成用塗料に用いられているエチルセルロースは無機成分への吸着性が中程度なので、作製した絶縁膜形成用塗料の粘度安定性が悪い。そして、合成樹脂などに比べて体積が大きいので、焼成時の塗膜収縮率が大きく、焼成膜表面が荒れる原因となっていた。
【００１９】
すなわち、今までの絶縁膜形成用塗料においては無機成分、特にガラス粉末の組成に着目してその焼成特性をコントロールしたものが多いが、塗料を構成するために必要な分散媒としての溶媒の組成に着目し、乾燥挙動をコントロールしたものはない。また、バインダーとしての樹脂に着目し、樹脂の相違によって塗料の塗布特性及び焼成特性をコントロールしたものもない。
【００２０】
そこで本発明は、上記従来技術の問題点を解決することを目的とする。より特定すれば、本発明は乾燥時間が短く且つレベリング性が良くて塗膜表面が平滑になり、ボイドやピンホールを発生しない絶縁膜形成用塗料を提供することを目的とする。
【００２１】
また本発明は、無機成分の分散安定性が良く且つ焼成後もボイドやピンホールを発生しない絶縁膜形成用塗料を提供することを目的とする。
【００２２】
また本発明は、粘度安定性が優れた絶縁膜形成用塗料を提供することを目的とする。
【００２３】
また本発明は、焼成後も表面の平坦性が高い絶縁膜形成用塗料を提供することを目的とする。
【００２４】
また本発明は、本発明の絶縁膜形成用塗料を用いて前面ガラス基板の誘電体層を形成したＰＤＰ、及びその製造方法を提供することを目的とする。
【００２７】
【課題を解決するための手段】
また、第１の本発明（請求項１に対応）は、ガラス粉末からなる無機成分と、前記無機成分のバインダーとしての樹脂と前記樹脂を溶解している溶媒とを少なくとも含む有機成分とで構成された絶縁膜形成用塗料において、
前記溶媒が、沸点が１００〜１４０℃の範囲内である有機溶剤からなるＡ群から選ばれた少なくとも１種と、沸点が１４０〜２００℃の範囲内である有機溶剤からなるＢ群から選ばれた少なくとも１種との合わせて２種を８０重量％以上含み、前記Ａ群から選ばれた有機溶剤の重量％と前記Ｂ群から選ばれた有機溶剤の重量％との比（Ａ／Ｂ）が１／５〜２５／５であることを特徴とする絶縁膜形成用塗料である。
【００２８】
この構成によると、よりレベリング性の優れた絶縁膜形成用塗料とすることができる。
【００２９】
また、第２の本発明（請求項２に対応）は、前記樹脂がエチルセルロースであって、且つ前記無機成分に対するそのエチルセルロースの割合が１〜１５重量％であり、
前記Ａ群の有機溶剤が、ｎ−ブタノール、イソブタノール、炭酸ジエチル、酢酸−ｎ−ブチル、メチルイソブチルケトン、メチルセロソルブ、エチルセロソルブ、トルエン、キシレンから選ばれた少なくとも１種であり、
前記Ｂ群の有機溶剤が、酢酸−ｎ−アミル、酢酸イソアミル、シュウ酸ジエチル、乳酸メチル、乳酸エチル、ジアセトンアルコール、シクロヘキサノン、ブチルセロソルブ、セロソルブアセテート、ブチルセロソルブアセテートから選ばれた少なくとも１種である
ことを特徴とする第１の本発明に記載の絶縁膜形成用塗料である。
【００３０】
この構成によると、乾燥が速く且つレベリング性が優れることに加え、無機成分の分散性が良く且つ焼成後にボイドやピンホールが発生しない絶縁膜形成用塗料とすることが出来る。
【００３３】
また、第３の本発明（請求項３に対応）は、  ガラス粉末からなる無機成分と、前記無機成分のバインダーとしての樹脂と前記樹脂を溶解している溶媒とを少なくとも含む有機成分とで構成された絶縁膜形成用塗料において、
前記無機成分に対する前記樹脂の割合が、１〜１５重量％であり、
前記樹脂がニトロセルロースであって、
前記溶媒が、沸点が１００〜１４０℃の範囲内である有機溶剤からなるＣ群から選ばれた少なくとも１種と、沸点が１４０〜２００℃の範囲内である有機溶剤からなるＤ群から選ばれた少なくとも１種との合わせて２種を８０重量％以上含み、前記Ｃ群から選ばれた有機溶剤の重量％と前記Ｄ群から選ばれた有機溶剤の重量％との比（Ｃ／Ｄ）が１／５〜２５／５である
ことを特徴とする絶縁膜形成用塗料である。
【００３４】
この構成によると、乾燥が速く且つレベリング性が優れることに加え、無機成分の分散性が良く且つ焼成後にボイドやピンホールが発生しない絶縁膜形成用塗料とすることが出来る。また、無機成分へのバインダー樹脂の吸着性が高いため、絶縁膜形成用塗料の粘度安定性が高くなる。また、脱バインダー性に優れるため、焼成膜表面の平坦性が良い。
【００３５】
また、第４の本発明（請求項４に対応）は、前記Ｃ群の溶媒が、炭酸ジエチル、酢酸−ｎ−ブチル、メチルイソブチルケトン、メチルセロソルブ、エチルセロソルブから選ばれた少なくとも１種であり、前記Ｄ群の溶媒が、酢酸−ｎ−アミル、酢酸イソアミル、シュウ酸ジエチル、乳酸メチル、乳酸エチル、ジイソブチルケトン、ジアセトンアルコール、シクロヘキサノン、ブチルセロソルブ、セロソルブアセテート、ブチルセロソルブアセテートから選ばれた少なくとも１種であることを特徴とする第３の本発明に記載の絶縁膜形成用塗料である。
【００３６】
また、第５の本発明（請求項５に対応）は、ガラス粉末からなる無機成分と、前記無機成分のバインダーとしての樹脂と前記樹脂を溶解している溶媒とを少なくとも含む有機成分とで構成された絶縁膜形成用塗料において、
前記無機成分に対する前記樹脂の割合が、１〜１５重量％であり、
前記樹脂がポリビニルブチラールであって、
前記溶媒が、沸点が１００〜１４０℃の範囲内である有機溶剤からなるＥ群から選ばれた少なくとも１種と、沸点が１４０〜２００℃の範囲内である有機溶剤からなるＦ群から選ばれた少なくとも１種との合わせて２種を８０重量％以上含み、前記Ｅ群から選ばれた有機溶剤の重量％と前記Ｆ群から選ばれた有機溶剤の重量％との比（Ｅ／Ｆ）が１／５〜２５／５である
ことを特徴とする絶縁膜形成用塗料である。
【００３７】
この構成によると、乾燥が速く且つレベリング性に優れることに加え、無機成分の分散性が良く且つ焼成後にボイドやピンホールが発生しない絶縁膜形成用塗料とすることが出来る。また、合成樹脂であるため重合度のバラツキが少なく、絶縁膜形成用塗料間の粘度のバラツキが抑えられる。また、樹脂の体積がセルロース系樹脂に比べて小さいため、脱バインダー時の塗膜収縮率が小さく、焼成膜表面の平坦性が良い。
【００３８】
また、第６の本発明（請求項６に対応）は、前記Ｅ群の有機溶剤が、ｎ−ブタノール、炭酸ジエチル、酢酸−ｎ−ブチル、メチルイソブチルケトン、メチルセロソルブ、エチルセロソルブ、トルエン、キシレンから選ばれた少なくとも１種であり、前記Ｆ群の有機溶剤が、シクロヘキサノン、ブチルセロソルブから選ばれた少なくとも１種であることを特徴とする第５の本発明に記載の絶縁膜形成用塗料である。
【００４０】
また、第７の本発明（請求項７に対応）は、第１〜第６のいずれかの本発明に記載の絶縁膜形成用塗料を塗布して乾燥し、焼成を行うことで、前面ガラス基板上の誘電体層を形成することを特徴とするプラズマ・ディスプレイ・パネルの製造方法である。
【００４１】
この構成によると、プラズマ・ディスプレイ・パネルの前面ガラス基板上に設けられる誘電体層を、短時間で、表示品位が良く、歩留まりも良く製造することが出来る。
【００４４】
【発明の実施の形態】
以下、本発明及び本発明に関連する発明の実施の形態について説明する。
【００４５】
本発明の絶縁膜形成用塗料は、プラズマ・ディスプレイ・パネル、プラズマ・アドレス・液晶ディスプレイまたは電子放出素子を用いた画像形成装置に形成される絶縁膜の形成に好適に用いられるものである。
【００４６】
その絶縁膜形成用塗料は、無機成分を分散し、且つバインダー樹脂を溶解する溶媒として、沸点が１００〜２００℃の範囲内である有機溶剤から選ばれた少なくとも１種を８０重量％以上含むものである。
【００４７】
一般に沸点の低い有機溶剤ほど、ある温度における飽和蒸気圧が高く、蒸発速度も大きい。有機溶剤は沸点によって、▲１▼沸点が１００℃以下の低沸点溶剤、▲２▼沸点が１００〜１５０℃の中沸点溶剤、▲３▼沸点が１５０℃以上の高沸点溶剤に大きく分類される。
【００４８】
低沸点溶剤は蒸発速度が速く、塗料の乾燥を速めたり、塗料を低粘度化させたりするのに有効である。しかし、その速すぎる蒸発速度のために、分量が増すと塗料のレベリング性（展延性）が低下して塗膜表面が粗雑化したり、乾燥途中で空気中の水分が凝縮して塗膜にいわゆる白化（ブラッシング）が起こったりする。
【００４９】
中沸点溶剤は蒸発速度が中程度であり、乾燥速度が低沸点溶剤より遅いが、塗料溶剤としては良いレベリング性を与えてくれる。
【００５０】
高沸点溶剤は、蒸発速度は遅いが、強い溶解力を持ち溶質の沈殿を防ぐ効果がある。また、塗料用溶剤のリターダー（蒸発抑制剤）としての効果があり、塗膜の白化を防いでくれる。
【００５１】
プラズマ・ディスプレイ・パネル（ＰＤＰ）、プラズマ・アドレス・液晶ディスプレイ（ＰＡＬＣ）、電子放出素子を用いた画像形成装置などのフラット・パネル・ディスプレイ（ＦＰＤ）に用いられる絶縁膜は、数１０μｍという非常に薄い膜でありながら高い絶縁性を有する必要がある。乾燥後及び焼成後の塗膜にボイドやピンホールが生じていると、そこで絶縁破壊が発生し、ＦＰＤは製品として成り立たなくなってしまう。また、乾燥時の有機溶剤の蒸発によって塗膜表面にムラが生じてしまうと、製品となった場合に画像の表示ムラの原因となったり、ボイドやピンホールが生じていなくても、局部的に薄くなった部分が絶縁破壊の原因となったりして、製品として成り立たなくなってしまう。
【００５２】
以上のように、ＦＰＤの絶縁膜には高い均質性と平坦性が求められるため、アセトンやテトラヒドロフランなど沸点が１００℃以下の有機溶剤が大量に塗料中に含まれると、乾燥速度は速くなり短時間で絶縁膜を形成することが出来るが、その速すぎる乾燥速度のために乾燥膜表面が荒れやすく、また白化が起こりやすいため、所望のＦＰＤ用絶縁膜を得ることが出来ない。
【００５３】
一方、塗料のレベリング性向上と白化の防止のために、２００℃以上の高沸点を有する有機溶剤を大量に含有させると、今度は乾燥速度が極端に遅くなってしまい、また、塗料の粘度が上昇するために塗布性も低下してしまい、ＦＰＤの生産性が大きく減少してしまう。
【００５４】
沸点が１００〜２００℃の間にある有機溶剤は、乾燥速度が極端に速いことがなく、また、レベリング性が極端に悪いことも無いので、印刷用塗料の溶媒として好適に用いることが出来る。
【００５５】
ここで、沸点が１００〜２００℃の間にある有機溶剤以外に、沸点が１００℃以下もしくは２００℃以上の有機溶剤を溶媒全体に対して２０重量％を上限として含むことができる。沸点が１００℃以下の有機溶剤が２０重量％を上限として含まれると、乾燥速度が速くなるほか、一般的に低沸点溶媒であるほど価格が安くなるので、コストダウンにつながる。沸点が２００℃以上の有機溶剤が２０重量％を上限として含まれると、塗膜の白化防止、レベリング性向上が見込まれる。ただし、沸点が１００℃以下の有機溶剤が２０重量％以上含まれると、塗膜が白化しやすく、塗膜表面が荒れやすくなる。また、沸点が２００℃以上の有機溶剤が２０重量％以上含まれると、乾燥に時間がかかりすぎてしまう。
【００５６】
さらに、沸点が１００〜２００℃の間にある有機溶剤が、沸点が１００〜１４０℃の範囲内である有機溶剤からなるＡ群から選ばれた少なくとも１種と、沸点が１４０〜２００℃の範囲内である有機溶剤からなるＢ群から選ばれた少なくとも１種との合わせて２種であり、Ａ群の有機溶剤の重量％とＢ群の有機溶剤の重量％との比（Ａ／Ｂ）が１／５〜２５／５であることが好ましい。
【００５７】
上述のように沸点が１００〜２００℃の範囲内にある有機溶剤から、異なる沸点範囲から選ばれた２種以上を混合させることで、乾燥時における有機溶剤の気化をゆるやかにして、塗料を徐々に乾燥させ、乾燥膜表面の平坦性を向上させることが出来る。上記重量比Ａ／Ｂが１／５未満であると、高沸点成分（沸点：１４０〜２００℃）の影響が強く、塗料のレベリング性は良いが、レベリング後の乾燥が急峻になり塗膜表面が荒れやすい。また、上記重量比Ａ／Ｂが２５／５を超えると、低沸点成分（沸点：１００〜１４０℃）の影響が強く、塗料の乾燥に要する時間は短いが、レベリング性が不十分で塗膜表面が荒れやすい。
【００５８】
無機成分やバインダー樹脂に何を選択するかによって選ばれる有機溶剤は決定されるが、一般にバインダー樹脂の溶解能が高いものを用いることが出来る。例えば、アルコール系、エステル系、エーテル系、ケトン系、芳香族系の有機溶剤などが挙げられる。アルコール系有機溶剤としては、ｎ−ブタノール、ｓｅｃ−ブタノールなどが挙げられる。また、エステル系有機溶剤としては、酢酸−ｎ−ブチル、セロソルブアセテート、ブチルセロソルブアセテート、乳酸メチル、乳酸エチル、乳酸ブチル、シュウ酸ジエチル、シュウ酸ジブチルなどが挙げられる。また、エーテル系有機溶剤としては、メチルセロソルブ、エチルセロソルブ、ブチルセロソルブ、ジメチルセロソルブ、ジエチルセロソルブなどが挙げられる。また、ケトン系有機溶剤としては、メチルイソブチルケトン、ジイソブチルケトン、ジアセトンアルコール、シクロヘキサノンなどが挙げられる。また、芳香族有機溶剤としては、トルエン、キシレン、ピリジンなどが挙げられる。これらの有機溶剤を、バインダー樹脂の溶解性、他の有機溶剤との相溶性などを考慮して、１種を単独でもしくは２種以上を混合して用いるのが一般的である。
【００５９】
また、２０重量％を上限として溶媒中に含むことが出来る有機溶剤として、沸点が１００℃以下の有機溶剤からは、メタノール、エタノール、ｎ−プロパノール、イソプロピルアルコール、ｓｅｃ−ブタノール、酢酸メチル、酢酸エチル、酢酸イソプロピル、アセトン、メチルエチルケトン、テトラヒドロフランなどが、沸点が２００℃以上の有機溶剤からは、α−テルピネオール、ベンジルアルコール、カルビトール、ブチルカルビトール、カルビトールアセテート、ブチルカルビトールアセテートなどが挙げられる。これらは必ずしもバインダー樹脂を溶解する必要は無く、助溶剤や希釈剤として用いても良い。
【００６０】
本発明の絶縁膜形成用塗料に含まれる無機成分であるガラス粉末に含まれる化合物としては、ＳｉＯ2、ＺｎＯ、Ｂ2Ｏ3、ＰｂＯ、Ｂｉ2Ｏ3、ＢａＯ、Ｐ2Ｏ5、ＣａＯなどを好ましく挙げることができる。絶縁膜として一般的に用いられる低融点ガラスには、これら酸化物の中から２種以上を混合させたガラス粉末が用いられている。特に、ＰｂＯを主成分としたガラス粉末は軟化点調整などの点で制御しやすく、好ましく用いられている。
【００６１】
上述のガラス化合物は、一般的に溶融ガラス化合物を急冷して粉砕することで合成されるため、粉末状態である。従って、この粉末ガラスと、粉末ガラスを分散させるための有機溶媒と、有機溶媒中に均質に分散させるため及び塗布・乾燥後の塗膜が型崩れを起こすのを防ぐためのバインダーとしての樹脂とを少なくとも含有することで塗料を作製することが出来る。
【００６２】
所望の絶縁膜は、このような塗料を塗布して乾燥させた後に焼成することによって得られる。分散媒としての有機溶剤は乾燥時に、そしてバインダーとしての樹脂は焼成時に揮発し、最後に残されるのはガラス成分のみである。ここで、上述のガラス化合物は各元素の酸化物から構成されており、バインダーとしての樹脂、及び分散媒としての有機溶剤と化学反応を起こしてその化学構造が変化することはない。すなわち、分散媒としての有機溶剤とバインダーとしての樹脂は、ガラス粉末を絶縁膜として形成させる場合に、安価な塗布型の形成方法を用いることが出来るようにするために必要である。従って、本発明の絶縁膜形成用塗料に含まれる無機成分としては、焼成することによりガラスを形成するガラス化合物が好ましい。また、これはセラミックス微粒子についても同様である。
【００６３】
さらに、本発明の絶縁膜形成用塗料には、必要に応じて、分散剤、可塑剤、粘度調節剤などを加えることができる。可塑剤としては、ジブチルフタレート、ジオクチルフタレート、ポリエチレングリコール、グリセリンなどが挙げられ、また、粘度調節剤としては、アエロジルなどのチキソ剤を挙げることが出来る。
【００６４】
また、本発明の絶縁膜形成用塗料は、ガラス化合物からなる無機成分に対するバインダー樹脂の量が、１〜１５重量％の範囲内である必要がある。
【００６５】
バインダー樹脂は、塗料が塗膜となったときにガラス化合物からなる無機成分同士を結合させ、塗膜が崩れるのを防ぐ役目を持っている。そして、その全てというわけではないが、塗料状態においては無機成分に吸着して、無機成分同士が凝集するのを防いだり、沈降するのを抑制したりする効果も有している。
【００６６】
このバインダー樹脂の量が無機成分に対して１重量％未満であると、塗料内で無機成分をしっかりと分散させ、崩れないしっかりとした塗膜を得るために必要なバインダー樹脂が不足する。その結果、塗料は沈降しやすく、塗布後の塗膜にはオレンジピールが発生しやすい上、乾燥後の塗膜は崩れやすい。また、このバインダー樹脂の量が無機成分に対して１５重量％を超えると、無機成分に吸着しない樹脂によって粘度安定性が低下するほか、焼成膜表面にボイドなど凹凸が発生するなど、所望のガラス膜を得ることが出来ない。
【００６７】
バインダー樹脂としては、一般にこの種の絶縁膜形成用塗料に利用されている各種のもののいずれでも良く、例えば、セルロース系樹脂、ポリビニルアルコール、ポリビニルブチラール、メタクリル酸エステル重合体や共重合体、アクリル酸エステル重合体や共重合体などが挙げられる。また、上記樹脂は絶縁膜形成用塗料内にその１種を単独で、もしくは２種以上を併用することができる。
【００６８】
特に、バインダー樹脂としてエチルセルロースを用いる場合、エチルセルロースの無機成分に対する重量比が１〜１５重量％の範囲内であり、溶媒が、ｎ−ブタノール、イソブタノール、炭酸ジエチル、酢酸−ｎ−ブチル、メチルイソブチルケトン、メチルセロソルブ、エチルセロソルブ、トルエン、キシレンからなるＡ群から選ばれた少なくとも１種と、酢酸−ｎ−アミル、酢酸イソアミル、シュウ酸ジエチル、乳酸メチル、乳酸エチル、ジアセトンアルコール、シクロヘキサノン、ブチルセロソルブ、セロソルブアセテート、ブチルセロソルブアセテートからなるＢ群から選ばれた少なくとも１種とを、重量比Ａ／Ｂが１／５〜２５／５の範囲内で混合させた混合有機溶剤であることが好ましい。
【００６９】
上述の各有機溶剤はエチルセルロースを溶解する能力が高く、またお互いの相溶性も高い。そのため、エチルセルロースが絶縁膜形成用塗料内で偏在し、乾燥膜にムラが発生することを抑制する効果がある。
【００７０】
また、本発明の絶縁膜形成用塗料は、バインダー樹脂としてニトロセルロースを用い、ニトロセルロースの無機成分に対する重量比が１〜１５重量％の範囲内であり、ガラス化合物からなる無機成分を分散し、且つバインダー樹脂を溶解する溶媒が、沸点が１００〜１４０℃の範囲内である有機溶剤からなるＣ群から選ばれた少なくとも１種と、沸点が１４０〜２００℃の範囲内である有機溶剤からなるＤ群から選ばれた少なくとも１種との合わせて２種を８０重量％以上含み、Ｃ群の有機溶剤の重量％とＤ群の有機溶剤の重量％との比（Ｃ／Ｄ）が１／５〜２５／５である必要がある。
【００７１】
さらに、前記Ｃ群の溶媒が、炭酸ジエチル、酢酸−ｎ−ブチル、メチルイソブチルケトン、メチルセロソルブ、エチルセロソルブから選ばれた少なくとも１種であり、前記Ｄ群の溶媒が、酢酸−ｎ−アミル、酢酸イソアミル、シュウ酸ジエチル、乳酸メチル、乳酸エチル、ジイソブチルケトン、ジアセトンアルコール、シクロヘキサノン、ブチルセロソルブ、セロソルブアセテート、ブチルセロソルブアセテートから選ばれた少なくとも１種であることが好ましい。
【００７２】
ニトロセルロースはニトロ基を有しているため、従来例のエチルセルロースよりも無機成分に対する吸着性に優れる。そのため、絶縁膜形成用塗料の粘度安定性が向上し、経時変化による塗布特性の変化が少ない。また、エチルセルロースよりも燃焼性がよく脱バインダー性に優れるため、焼成後の塗膜の平坦性が良い。
【００７３】
上述の各有機溶剤はニトロセルロースを溶解する能力が高く、またお互いの相溶性も高い。そのため、ニトロセルロースが絶縁膜形成用塗料内で偏在し、乾燥膜にムラが発生することを抑制する効果がある。
【００７４】
また、本発明の絶縁膜形成用塗料は、バインダー樹脂としてポリビニルブチラールを用い、ポリビニルブチラールの無機成分に対する重量比が１〜１５重量％の範囲内であり、ガラス化合物からなる無機成分を分散し、且つバインダー樹脂を溶解する溶媒が、沸点が１００〜１４０℃の範囲内である有機溶剤からなるＥ群から選ばれた少なくとも１種と、沸点が１４０〜２００℃の範囲内である有機溶剤からなるＦ群から選ばれた少なくとも１種との合わせて２種を８０重量％以上含み、Ｅ群の有機溶剤の重量％とＦ群の有機溶剤の重量％との比（Ｅ／Ｆ）が１／５〜２５／５である必要がある。
【００７５】
さらに、前記Ｅ群の有機溶剤が、ｎ−ブタノール、炭酸ジエチル、酢酸−ｎ−ブチル、メチルイソブチルケトン、メチルセロソルブ、エチルセロソルブ、トルエン、キシレンから選ばれた少なくとも１種であり、前記Ｆ群の有機溶剤が、シクロヘキサノン、ブチルセロソルブから選ばれた少なくとも１種であることが好ましい。
【００７６】
ポリビニルブチラールはエチルセルロース、ニトロセルロースなどセルロース系樹脂に比べて重合度のバラツキが少なく、塗料作製時のロット間バラツキが抑えられる。また、前記セルロース系樹脂に比べて体積が小さいため、脱バインダー時に生じるボイドが小さく、焼成膜表面が平坦化される。
【００７７】
上述の各有機溶剤はポリビニルブチラールを溶解する能力が高く、またお互いの相溶性も高い。そのため、ポリビニルブチラールが絶縁膜形成用塗料内で偏在し、乾燥膜にムラが発生することを抑制する効果がある。
【００７８】
本発明の絶縁膜形成用塗料は、例えば、無機微粒子、バインダー樹脂、溶媒、分散剤、可塑剤、その他の添加剤などの各種成分を、所望の組成となるように配合後、３本ローラー、ボールミル、サンドミル等の分散機によって均質に混合分散して作製することが出来る。
【００７９】
また、本発明の絶縁膜形成用塗料は、プラズマ・ディスプレイ・パネル、プラズマ・アドレス・液晶ディスプレイまたは電子放出素子を用いた画像形成装置の絶縁膜の形成に好適に用いることが出来る。
【００８０】
次に、本発明の絶縁膜形成用塗料を用いた、本発明のプラズマ・ディスプレイ・パネルの製造方法について説明する。
【００８１】
上述のように、プラズマ・ディスプレイ・パネルの前面板は、前面ガラス基板１上に２つの表示電極４を設け、その上を覆うようにして誘電体層６、そして保護膜７を形成しているのが一般的である。
【００８２】
この誘電体層６は各表示電極４の間及び表示電極４とアドレス電極５との間の短絡（リーク）を防止するために設けられているため、所望の絶縁効果を有する必要がある。ただし、背面ガラス板２に設けられている隔壁のようなパターン形成をする必要はなく、逆に表示ムラを抑制するために平坦で透明性の高い薄膜が必要である。そのため、印刷法により絶縁膜形成用塗料を塗布して、乾燥・焼成して製造することが出来る。
【００８３】
本発明の絶縁膜形成用塗料を焼成後の厚さが１０〜５０μｍとなるように３０〜１５０μｍ塗布して乾燥し、通常６００℃以下の温度で焼成して誘電体層６を形成する。絶縁膜形成用塗料の塗布方法としては、スクリーン印刷法、バーコーター法、ロールコーター法、スリットダイコーター法、ドクターブレード法などの一般的な方法を用いることが出来る。
【００８４】
本発明の絶縁膜形成用塗料は、例えば、乾燥膜をサンドブラスト法によりパターン形成させることで、背面板の隔壁の材料としても使用することが出来る。また、背面板のアドレス電極の絶縁性の確保や、輝度向上のための反射層としてアドレス電極の下地層に使用することも出来る。
【００８５】
また、本発明のプラズマ・ディスプレイ・パネルの製造方法によれば、誘電体層６を平坦且つ短時間で歩留まりよく作製できるため、生産性の向上効果、高歩留まりによるコストダウン効果が得られる。
【００８６】
次に、本発明のプラズマ・ディスプレイ・パネルの製造方法を用いて製造された、本発明のプラズマ・ディスプレイ・パネルについて説明する。
【００８７】
本発明のプラズマ・ディスプレイ・パネルの製造方法によって製造された前面板を、別工程で製造された背面板と合わせ、駆動装置、外枠、電源ユニットなどと組み合わせることで、本発明のプラズマ・ディスプレイ・パネルは製造される。
【００８８】
本発明のプラズマ・ディスプレイ・パネルの製造方法によれば、前面板の誘電体層６の平坦性が優れ、プラズマ・ディスプレイ・パネルとしての表示品位が向上する。また、歩留まりよく短時間で製造できるため、得られたプラズマ・ディスプレイ・パネルは高品質でありながら、低価格で大量に供給できる。
【００８９】
【実施例】
続いて、以下に本発明を実施例及び参考例を用いて具体的に説明する。ただし、本発明はこれに限定されるものではない。なお、実施例及び参考例における％表示の濃度は、断りの無い場合は重量％である。
【００９０】
（参考例１）
ガラス粉末としては、酸化鉛６０％、酸化珪素２０％、酸化ホウ素１３％、酸化亜鉛７％の組成を有する酸化鉛系の低融点ガラス粉末を用いた。
【００９１】
エチルセルロース（ＳＴＤ−４：ダウ・ケミカル）３．５ｇを有機溶剤１００％中に溶解して作製したビヒクル３０ｇと、上記酸化鉛系ガラス粉末７０ｇとを混合・予備混練した後、サンドミルにて高分散化して絶縁膜形成用塗料を作製した。なお、エチルセルロースのガラス粉末に対する重量比が５％となるようにした。また、溶媒としての有機溶剤は、炭酸ジエチル、エチルセロソルブ、酢酸−ｎ−ブチル、乳酸エチル、ブチルセロソルブのそれぞれが１００％（単成分系）となるようにして計５種類の塗料を作製した。
【００９２】
上記のようにして作製した塗料を、ドクターブレード法にて塗布膜厚１００μｍで塗布面積が６０ｍｍ×８０ｍｍとなるように石英ガラス上に塗布し、ホットプレート上にて乾燥温度８０℃で乾燥させて乾燥膜とした。乾燥膜表面の表面粗さ（Ｒａ）と、乾燥膜表面のレベリングが終了して乾燥膜表面が硬化し終わるまでの時間を測定した。その結果を表１に示す。
【００９３】
【表１】
0003998900.tif 000002
表１のように、表面の平坦性が良く、乾燥が早い絶縁膜形成用塗料を作製することが出来た。
【００９４】
また、それぞれの乾燥膜を５９０℃で焼成した結果、全ての焼成膜は透明且つ平坦性の良い膜であった。
【００９５】
（参考例２）
絶縁膜形成用塗料を作製するときに使用するビヒクル中の樹脂としてメタクリル酸メチル（三菱レイヨン）を用い、溶媒として酢酸−ｎ−ブチル、乳酸エチル、シクロヘキサノン、ジアセトンアルコールをそれぞれ１００％（単成分系）となるようにし、参考例１と同様の塗料作成方法にて計４種類の絶縁膜形成用塗料を作製した。そして、参考例１と同様に評価した。その結果を表２に示す。
【００９６】
【表２】
0003998900.tif 000003
表２のように、ポリメタクリル酸メチル樹脂を用いた場合でも、表面の平坦性が良く、乾燥が早い絶縁膜形成用塗料を作製することが出来た。
【００９７】
また、それぞれの乾燥膜を５９０℃で焼成した結果、全ての焼成膜は透明且つ平坦性の良い膜であった。
【００９８】
（参考例３）
絶縁膜形成用塗料を作製するときに使用するビヒクル中の樹脂としてエチルセルロースを用い、溶媒としては、炭酸ジエチル、エチルセロソルブ、酢酸−ｎ−ブチル、乳酸エチル、ブチルセロソルブから選ばれた１種を８０％、エタノールを２０％含む混合溶剤を用い、参考例１と同様の塗料作成方法にて計５種類の絶縁膜形成用塗料を作製した。そして、参考例１と同様に評価した。その結果を表３に示す。
【００９９】
【表３】
0003998900.tif 000004
表３のように、溶媒としてエタノールを２０％含んだ２成分系においても、表面の平坦性が良く、乾燥が早い絶縁膜形成用塗料を作製することが出来た。
【０１００】
また、それぞれの乾燥膜を５９０℃で焼成した結果、全ての焼成膜は透明且つ平坦性の良い膜であった。
【０１０１】
（実施例１）
絶縁膜形成用塗料を作製するときに使用するビヒクル中の樹脂としてエチルセルロースを用い、溶媒としては、炭酸ジエチルとシュウ酸ジエチルの混合溶剤１００％を用い、参考例１と同様の塗料作成方法にて絶縁膜形成用塗料を作製した。
【０１０２】
上述の作製方法を用いて、炭酸ジエチルとシュウ酸ジエチルの重量比を変化させて６種類の絶縁膜形成用塗料を作製し、それぞれをドクターブレード法にて塗布膜厚１００μｍで塗布面積が６０ｍｍ×８０ｍｍとなるように石英ガラス上に塗布し、ホットプレート上にて乾燥温度８０℃で乾燥させて乾燥膜とした。上記６種類の各絶縁膜形成用塗料から作製した、それぞれの乾燥膜表面の表面粗さ（Ｒａ）と、乾燥膜表面のレベリングが終了して乾燥膜表面が硬化し終わるまでの時間を測定した。その結果を表４に示す。
【０１０３】
なお、表４中のＡは炭酸ジエチルの％、Ｂはシュウ酸ジエチルの％であり、Ａ／Ｂはそれらの比を表し、実用性評価は良い方から◎、○、△、×で、◎、○を合格品とする。
【０１０４】
【表４】
0003998900.tif 000005
表４のように、乾燥時間が早く、乾燥膜表面が平坦となる絶縁膜形成用塗料を得ることが出来た。特に、Ａ／Ｂが１／５〜２５／５の範囲内である場合に、乾燥時間とレベリング性のバランスが良い絶縁膜形成用塗料となった。
【０１０５】
また、それぞれの乾燥膜を５９０℃で焼成した結果、全ての焼成膜は透明且つ平坦性の良い膜であった。
【０１０６】
（実施例２）
絶縁膜形成用塗料を作製するときに使用するビヒクル中の溶媒として、炭酸ジエチルとシュウ酸ジエチルの混合溶媒を８０％、エタノールを２０％含有する３成分系を用いた以外は、実施例１と同様の塗料作成方法にてＡ／Ｂが異なる６種類の絶縁膜形成用塗料を作製した。そして、参考例１と同様に評価した。その結果を表５に示す。
【０１０７】
【表５】
0003998900.tif 000006
表５のように、乾燥時間が早く、乾燥膜表面が平坦となる絶縁膜形成用塗料を得ることが出来た。特に、Ａ／Ｂが１／５〜５／５の範囲内である場合に、乾燥時間とレベリング性のバランスが良い絶縁膜形成用塗料となった。
【０１０８】
また、それぞれの乾燥膜を５９０℃で焼成した結果、全ての焼成膜は透明且つ平坦性の良い膜であった。
【０１０９】
（実施例３）
絶縁膜形成用塗料を作製するときに使用するビヒクル中の溶媒として、酢酸−ｎ−ブチル（Ａ群）とジアセトンアルコール（Ｂ群）の混合溶媒１００％を含有する２成分系を用いた以外は、実施例１と同様の塗料作成方法にてＡ／Ｂが異なる６種類の絶縁膜形成用塗料を作製した。そして、参考例１と同様に評価した。その結果を表６に示す。
【０１１０】
【表６】
0003998900.tif 000007
表６のように、乾燥時間が早く、乾燥膜表面が平坦となる絶縁膜形成用塗料を得ることが出来た。特に、Ａ／Ｂが１／５〜２５／５の範囲内である場合に、乾燥時間とレベリング性のバランスが良い絶縁膜形成用塗料となった。
【０１１１】
また、それぞれの乾燥膜を５９０℃で焼成した結果、全ての焼成膜は透明且つ平坦性の良い膜であった。
【０１１２】
（実施例４）
絶縁膜形成用塗料を作製するときに使用するビヒクル中の樹脂としてエチルセルロースを用い、溶媒としては、炭酸ジエチル（Ａ群）、乳酸エチル（Ｂ群）、シュウ酸ジエチル（Ｂ群）の混合溶剤１００％を用い、実施例１と同様の塗料作成方法にて絶縁膜形成用塗料を作製した。ただし、乳酸エチルとシュウ酸ジエチルの混合比は１対１とした。そして、参考例１と同様に評価した。その結果を表７に示す
【０１１３】
【表７】
0003998900.tif 000008
表７のように、Ｂ群に２種の溶剤を含んだ３成分系においても、表面の平坦性が良く、乾燥が早い絶縁膜形成用塗料を作製することが出来た。
【０１１４】
また、それぞれの乾燥膜を５９０℃で焼成した結果、全ての焼成膜は透明且つ平坦性の良い膜であった。
【０１１５】
（比較例１）
絶縁膜形成用塗料を作製するときに使用するビヒクル中の溶媒として、α―テルピネオール１００％の単成分系を用いた以外は、参考例１と同様に、エチルセルロースがガラス粉末に対して５％になるように調整して絶縁膜形成用塗料を作製した。そして、参考例１と同様にして１種類の乾燥膜を作製した。その結果、表面粗さ（Ｒａ）は０．６５μｍと悪く、乾燥時間が１８３秒と上記参考例１の約２倍もしくはそれ以上の時間が必要であった。
【０１１６】
（比較例２）
絶縁膜形成用塗料を作製するときに使用するビヒクル中の溶媒として、炭酸ジエチルとシュウ酸ジエチルの混合溶媒を７０％、エタノールを３０％含有する３成分系を用いた以外は、参考例１と同様の組成、同様の塗料作成方法にてＡ／Ｂが異なる６種類の絶縁膜形成用塗料を作製した。そして、参考例１と同様に評価した。その結果を表８に示す。
【０１１７】
【表８】
0003998900.tif 000009
表８のように、Ａ／Ｂが１／１０〜５／５の場合では乾燥時間は早いが表面粗さが大きくなり、両者のバランスが良い塗料は作製できなかった。また、Ａ／Ｂが１５／５〜３０／５の場合ではより急激に乾燥が行われるため、乾燥膜表面にオレンジピールが発生し、更に表面粗さが悪くなっていた。
【０１１８】
（実施例５）
炭酸ジエチルとシュウ酸ジエチルを重量比で２５／５で混合させた２成分系混合溶剤１００％の３０ｇ中に、エチルセルロースを０．３５ｇ、０．７ｇ、３．５ｇ、７ｇ、１０．５ｇ、１４ｇずつ（対ガラス成分比はそれぞれ、０．５％、１％、５％、１０％、１５％、２０％）溶解させて作製した６種のビヒクルを、参考例１中の酸化鉛系ガラス粉末７０ｇと混合・予備混練した後、サンドミルにて高分散化して６種の絶縁膜形成用塗料を作製した。以後は参考例１と同様にして評価した。その結果を表９に示す。
【０１１９】
【表９】
0003998900.tif 000010
表９のように、エチルセルロース量がガラス粉末に対して１％未満であると、ガラス粉末に吸着して塗料中で安定して分散させるのに必要な樹脂量が不足し、乾燥膜には分散不良による海縞状のムラ、オレンジピールなどが発生した。そして、焼成膜は凹凸によるムラが残ってしまった。一方、エチルセルロース量がガラス粉末に対して１５％を超えると、樹脂過多になり、乾燥膜は平坦な膜であっても、焼成時に脱バインダーする量が多いために焼成膜にボイドが発生し、焼成膜表面が荒れてしまった。
【０１２０】
エチルセルロース量がガラス粉末に対して１〜１５％である場合は、乾燥膜、焼成膜ともに平坦な膜となり、焼成膜は透明でムラのない膜であった。
【０１２１】
（実施例６）
バインダー樹脂として、エチルセルロースの替わりにニトロセルロース（ＨＩＧ１／１６：旭化成工業）５ｇ（ニトロセルロース：７０％、イソプロピルアルコール：３０％）を、炭酸ジエチルとシュウ酸ジエチルの混合溶媒１００％中に溶解して作製したビヒクル３０ｇと、参考例１中の酸化鉛系ガラス粉末７０ｇとを混合・予備混練した後、サンドミルにて高分散化して絶縁膜形成用塗料を作製した。なお、ニトロセルロースのガラス粉末に対する重量比が５％となるように調整した。以後は参考例１と同様にして塗膜を形成し、評価した。その結果を表１０に示す。
【０１２２】
なお、表１０中のＣは炭酸ジエチルの％、Ｄはシュウ酸ジエチルの％であり、Ｃ／Ｄはそれらの比を表し、実用性評価は良い方から◎、○、△、×で、◎、○を合格品とする。
【０１２３】
【表１０】
0003998900.tif 000011
表１０のように、乾燥時間が早く、乾燥膜表面が平坦となる絶縁膜形成用塗料を得ることが出来た。特に、Ｃ／Ｄが１／５〜２５／５の範囲内である場合に、乾燥時間とレベリング性のバランスが良い絶縁膜形成用塗料となった。
【０１２４】
また、それぞれの乾燥膜を５９０℃で焼成した結果、全ての焼成膜は透明且つ平坦性の良い膜であった。
【０１２５】
次に、炭酸ジエチルとシュウ酸ジエチルを重量比で２５／５で混合させた２成分系混合溶剤１００％の３０ｇ中に、ニトロセルロースを０．５ｇ、１ｇ、５ｇ、１０ｇ、１５ｇ、２０ｇずつ（対ガラス成分比はそれぞれ、０．５％、１％、５％、１０％、１５％、２０％）溶解させて作製した６種のビヒクルを、参考例１中の酸化鉛系ガラス粉末７０ｇと混合・予備混練した後、サンドミルにて高分散化して６種の絶縁膜形成用塗料を作製した。以後は参考例１と同様にして評価した。その結果を表１１に示す。
【０１２６】
【表１１】
0003998900.tif 000012
表１１のように、ニトロセルロース量がガラス粉末に対して１％未満であると、ガラス粉末に吸着して塗料中で安定して分散させるのに必要な樹脂量が不足し、乾燥膜には分散不良による海縞状のムラ、オレンジピールなどが発生した。そして、焼成膜は凹凸によるムラが残ってしまった。一方、ニトロセルロース量がガラス粉末に対して１５％を超えると、樹脂過多になり、乾燥膜は平坦な膜であっても、焼成時に脱バインダーする量が多いために焼成膜にボイドが発生し、焼成膜表面が荒れてしまった。
【０１２７】
ニトロセルロース量がガラス粉末に対して１〜１５％である場合は、乾燥膜、焼成膜ともに平坦な膜となり、焼成膜は透明でムラのない膜であった。特に、樹脂量が１〜５％の範囲内の絶縁膜形成用塗料から形成された焼成膜は、表面平坦性に優れるものであった。
【０１２８】
また、エチルセルロースを用いた絶縁膜形成用塗料とニトロセルロースを用いた絶縁膜形成用塗料について、作製直後と２５℃で３０日静置後の粘度を測定した。その結果を表１２に示す。なお、各絶煙幕形成用塗料ともに溶媒は炭酸ジエチル／シュウ酸ジエチル＝５／１、バインダー量はガラス粉末に対して５％である。
【０１２９】
【表１２】
0003998900.tif 000013
表１２より、エチルセルロース系塗料では３０日後では作製直後の７５％になっているのに対し、ニトロセルロース系塗料では３０日後でも９５％の粘度を保持していた。なお、表１２で用いた％は重量％ではなく、通常の百分率である。
【０１３０】
（実施例７）
バインダー樹脂として、エチルセルロースの替わりにポリビニルブチラール（ＢＬ−Ｓ：積水化学）３．５ｇを、炭酸ジエチルとブチルセロソルブの混合溶媒１００％中に溶解して作製したビヒクル３０ｇと、参考例１中の酸化鉛系ガラス粉末７０ｇとを混合・予備混練した後、サンドミルにて高分散化して絶縁膜形成用塗料を作製した。なお、ポリビニルブチラールのガラス粉末に対する重量比が５％となるように調整した。以後は参考例１と同様にして塗膜を形成し、評価した。その結果を表１３に示す。
【０１３１】
なお、表１３中のＥは炭酸ジエチルの％、Ｆはブチルセロソルブの％であり、Ｅ／Ｆはそれらの比を表し、実用性評価は良い方から◎、○、△、×で、◎、○を合格品とする。
【０１３２】
【表１３】
0003998900.tif 000014
表１３のように、乾燥時間が早く、乾燥膜表面が平坦となる絶縁膜形成用塗料を得ることが出来た。特に、Ｅ／Ｆが１／５〜２５／５の範囲内である場合に、乾燥時間とレベリング性のバランスが良い絶縁膜形成用塗料となった。
【０１３３】
また、それぞれの乾燥膜を５９０℃で焼成した結果、全ての焼成膜は透明且つ平坦性の良い膜であった。
【０１３４】
次に、炭酸ジエチルとブチルセロソルブを重量比で２５／５で混合させた２成分系混合溶剤１００％の３０ｇ中に、ポリビニルブチラールを０．３５ｇ、０．７ｇ、３．５ｇ、７ｇ、１０．５ｇ、１４ｇずつ（対ガラス成分比はそれぞれ、０．５％、１％、５％、１０％、１５％、２０％）溶解させて作製した６種のビヒクルを、参考例１中の酸化鉛系ガラス粉末７０ｇと混合・予備混練した後、サンドミルにて高分散化して６種の絶縁膜形成用塗料を作製した。以後は参考例１と同様にして評価した。その結果を表１４に示す。
【０１３５】
【表１４】
0003998900.tif 000015
表１４のように、ポリビニルブチラール量がガラス粉末に対して１％未満であると、ガラス粉末に吸着して塗料中で安定して分散させるのに必要な樹脂量が不足し、乾燥膜には分散不良による海縞状のムラ、オレンジピールなどが発生した。そして、焼成膜は凹凸によるムラが残ってしまった。一方、ポリビニルブチラール量がガラス粉末に対して１５％を超えると、樹脂過多になり、乾燥膜は平坦な膜であっても、焼成時に脱バインダーする量が多いために焼成膜にボイドが発生し、焼成膜表面が荒れてしまった。
【０１３６】
ポリビニルブチラール量がガラス粉末に対して１〜１５％である場合は、乾燥膜、焼成膜ともに平坦な膜となり、焼成膜は透明でムラのない膜であった。特に、樹脂量が１〜１０％の範囲内の絶縁膜形成用塗料から形成された焼成膜は、表面平坦性に優れるものであった。
【０１３７】
また、エチルセルロース、ニトロセルロース、ポリビニルブチラールをバインダー樹脂としてそれぞれ用いた各絶縁膜形成用塗料について、作製直後の粘度をそれぞれ５ロット測定した。その結果を表１５に示す。なお、各絶煙幕形成用塗料ともに溶媒は炭酸ジエチル／シュウ酸ジエチル＝５／１、バインダー量はガラス粉末に対して５％であり、各値の単位はＰａ・ｓである。
【０１３８】
【表１５】
0003998900.tif 000016
表１５より、エチルセルロース系塗料及びニトロセルロース系塗料に比べて、ポリビニルブチラール系塗料は絶対偏差平均が小さく、各ロット間の粘度バラツキが抑えられていた。
【０１３９】
（実施例８）
エチルセルロース（ＳＴＤ−４：ダウ・ケミカル）３５０ｇを炭酸ジエチルとシュウ酸ジエチルの混合溶媒（炭酸ジエチル／シュウ酸ジエチル＝５／１）１００％中に溶解して作製したビヒクル３ｋｇと、参考例１に記載の酸化鉛系ガラス粉末７ｋｇとを混合・予備混練した後、サンドミルにて高分散化して作製したエチルセルロース系絶縁膜形成用塗料を、４２インチサイズ用ＰＤＰガラス前面基板上に、スクリーン印刷法により焼成後の膜厚が５０μｍとなるように塗布して乾燥させ、５９０℃で焼成して誘電体層６を形成した。
【０１４０】
本発明の絶縁膜形成用塗料を用いることにより、乾燥時間は従来の約１／２に短縮された。そして、製造された誘電体層６はボイドやピンホールが無く、表面平坦性に優れていた。また、上記誘電体層６を有するＰＤＰは短時間で製造されながら、表示品位が優れたものであった。
【０１４１】
【発明の効果】
以上説明したところから明らかなように、プラズマ・ディスプレイ・パネルなどに好適に用いられる絶縁膜を、安価な印刷法で、且つ短時間で、且つ歩留まり良く製造することが出来る絶縁膜形成用塗料を提供することができる。
【図面の簡単な説明】
【図１】ＰＤＰの構造を表す図
【符号の説明】
１  表面ガラス基板
２  背面ガラス基板
３  蛍光体
４  表示電極
５  アドレス電極
６  誘電体層
７  保護膜
【図１】
0003998900.tif 000017